(57)【要約】【課題】  自己整流型ＲＲＡＭセル構造およびそのクロスバーアレイ構造を提供する。【解決手段】  第１の金属元素から形成された第１の電極層、前記第１の金属元素と種類または材質か異なる第２の金属元素から形成された第２の電極層、および前記第１の電極層と前記第２の電極層との間に狭設された第１の抵抗スイッチング層および第２の抵抗スイッチング層を含み、前記第１の抵抗スイッチング層および前記第２の抵抗スイッチング層は、オーミック接触を形成し、前記第１の抵抗スイッチング層は、前記第２の抵抗スイッチング層の第２のバンドギャップより小さい第１のバンドギャップを有する自己整流ＲＲＡＭセル構造。【選択図】  図２
2014116605.tif 000002
【特許請求の範囲】
【請求項１】
第１の金属元素から形成された第１の電極層、
前記第１の金属元素とは種類または材質が異なる第２の金属元素から形成された第２の電極層、および
前記第１の電極層と前記第２の電極層との間に狭設された第１の抵抗スイッチング層および第２の抵抗スイッチング層
を含み、
前記第１の抵抗スイッチング層および前記第２の抵抗スイッチング層は、オーミック接触を形成し、
前記第１の抵抗スイッチング層は、前記第２の抵抗スイッチング層の第２のバンドギャップより小さい第１のバンドギャップを有する、
自己整流型ＲＲＡＭセル構造。
【請求項２】
前記第１の抵抗スイッチング層は、前記第１の金属元素の酸化物から形成され、前記第２の抵抗スイッチング層は、前記第２の金属元素の酸化物から形成される、
請求項１に記載の自己整流型ＲＲＡＭセル構造。
【請求項３】
前記第１の抵抗スイッチング層は、前記第１の電極層の熱酸化物または前記第１のレーザー酸化物である、
請求項２に記載の自己整流型ＲＲＡＭセル構造。
【請求項４】
前記第１の金属元素および前記第２の金属元素は、Ｔｉ、Ｔａ、Ｎｉ、Ｃｕ、Ｗ、Ｈｆ、Ｚｒ、Ｎｂ、Ｙ、Ｚｎ、Ｃｏ、Ａｌ、ＳｉＧｅ、および前述の合金からなるグループから選択される、
請求項３に記載の自己整流型ＲＲＡＭセル構造。
【請求項５】
前記自己整流抵抗スイッチングメモリは、バイポーラ型の抵抗スイッチングメモリである、
請求項１に記載の自己整流型ＲＲＡＭセル構造。
【請求項６】
前記第２のバンドギャップは、前記第１のバンドギャップより約０.５ｅＶ以上大きい、
請求項１に記載の自己整流型ＲＲＡＭセル構造。
【請求項７】
前記第１の抵抗スイッチング層は、約１〜約８０ｎｍの間の厚さを有する、
請求項１に記載の自己整流型ＲＲＡＭセル構造。
【請求項８】
前記第２の抵抗スイッチング層は、約１〜約８０ｎｍの間の厚さを有する、
請求項１に記載の自己整流型ＲＲＡＭセル構造。
【請求項９】
前記第１の電極層は、Ｔｉから形成され、前記第２の電極層は、Ｔａから形成される、
請求項１に記載の自己整流型ＲＲＡＭセル構造。
【請求項１０】
第１の金属元素から形成された垂直の平行する導電線のグループ、
前記第１の金属元素と異なる第２の金属元素から形成された水平の平行する導電線のグループ、
前記垂直の平行する導電線のグループの側壁に形成された第１の抵抗スイッチング層、および
前記垂直の平行する導電線のグループの側壁に形成された第２の抵抗スイッチング層
を含み、
前記第１の抵抗スイッチング層および前記第２の抵抗スイッチング層は、前記垂直の平行する導電線のグループと前記水平の平行する導電線のグループの交差点でオーミック接触を形成し、
前記第１の抵抗スイッチング層は、前記第２の抵抗スイッチング層の第２のバンドギャップより小さい第１のバンドギャップを有する、
ＲＲＡＭ３Ｄクロスバーアレイ構造。
【請求項１１】
前記第１の抵抗スイッチング層は、前記第１の金属元素の酸化物から形成され、
前記第２の抵抗スイッチング層は、前記第２の金属元素の酸化物から形成される、
請求項１０に記載のＲＲＡＭ３Ｄクロスバーアレイ構造。
【請求項１２】
前記第１の抵抗スイッチング層は、前記第１の電極層の熱酸化物である、
請求項１１に記載のＲＲＡＭ３Ｄクロスバーアレイ構造。
【請求項１３】
前記第１の金属元素および前記第２の金属元素は、Ｔｉ、Ｔａ、Ｎｉ、Ｃｕ、Ｗ、Ｈｆ、Ｚｒ、Ｎｂ、Ｙ、Ｚｎ、Ｃｏ、Ａｌ、ＳｉＧｅ、および前述の合金からなるグループから選択される、
請求項１０に記載のＲＲＡＭ３Ｄクロスバーアレイ構造。
【請求項１４】
前記第２のバンドギャップは、前記第１のバンドギャップより約０.５ｅＶ以上大きい、
請求項１０に記載のＲＲＡＭ３Ｄクロスバーアレイ構造。
【請求項１５】
前記水平の平行の導電線のグループは、ビット線であり、垂直の平行する導電線のグループは、ワード線である、
請求項１０に記載のＲＲＡＭ３Ｄクロスバーアレイ構造。
【請求項１６】
前記水平の平行の導電線のグループは、ワード線であり、垂直の平行する導電線のグループは、ビット線である、
請求項１０に記載のＲＲＡＭ３Ｄクロスバーアレイ構造。
【請求項１７】
前記第１の抵抗スイッチング層は、前記垂直の平行する導電線のグループの側壁を巻き込み、
前記第２の抵抗スイッチング層は、水平の平行する導電線のグループの側壁を巻き込む、
請求項１０に記載のＲＲＡＭ３Ｄクロスバーアレイ構造。
【請求項１８】
前記第１の金属元素は、Ｔｉであり、
前記第２の金属元素は、Ｔａである、
請求項１０に記載のＲＲＡＭ３Ｄクロスバーアレイ構造。
【発明の詳細な説明】
【技術分野】
【０００１】
本発明は、メモリデバイスに関し、特に、抵抗型ランダムアクセスメモリ（Resistive Random Access Memory；ＲＲＡＭＴＭ）およびその３次元（３Ｄ）クロスバーアレイに関するものである。
【背景技術】
【０００２】
集積チップの機能性の増加に伴い、より多くのメモリの必要性も増加している。設計者は、メモリ素子の大きさを縮小して、単位面積内により多くのメモリ素子を積層（ｓｔａｃｋ）し、より大きな容量を得て、ビット当たりのコストを低減することを目指している。
過去数十年では、メモリ素子の大幅な縮小は、リソグラフィー技術の進歩によるものである。
フラッシュメモリは、大容量メモリとして広く用いられており、安価な不揮発性メモリは、電源がオフにされている時にもデータを保存することができる。また、フラッシュメモリは３次元（３Ｄ）アレイを用いることによって、例えば垂直型ＮＡＮＤセルスタックを用いることによって、高密度を得ることができる。しかしながら、フラッシュメモリのさらなる小型化は、コストの増加を伴うため、制限がある。
【０００３】
設計者は目下、書き込み速度を増加し、電力消費を減少する、例えば磁気抵抗型ランダムアクセスメモリ（Magnetoresistive Random Access Memory；ＭＲＡＭ）、相変化型ランダムアクセスメモリ（Phase Change Random Access Memory；ＰＣＲＡＭ）、導電ブリッジ型ランダムアクセスメモリ（Conductive Bridging Random Access Memory；ＣＢＲＡＭ）、および抵抗型ランダムアクセスメモリ（Resistive Random Access Memory；ＲＲＡＭ）などの次世代の不揮発性メモリに注目している。
これら不揮発性メモリの中では、その簡単な構造、簡単なクロスバーアレイ、および低温製造が可能であることにより、ＲＲＡＭがフラッシュメモリに取って代わる可能性を最も有している。ＲＲＡＭの単位素子（ｕｎｉｔ  ｅｌｅｍｅｎｔ）は、絶縁体と２つの金属電極だけで構成される。
【０００４】
ＲＲＡＭクロスバーアレイの構造は簡単であるが、特に３次元（３Ｄ）クロスバーアレイの構造の製造のために克服しなければならない多くの問題がまだある。３Ｄ垂直構造でなければ、大容量のデータ保存の観点からは、ＲＲＡＭは、ビットコストにおいて、３次元（３Ｄ）ＮＡＮＤメモリと競争できない可能性がある。
【０００５】
抵抗スイッチング素子技術に基づく、ＲＲＡＭクロスバーアレイの構造は、前例のない高集積密度のために、４Ｆ2の最小のセルサイズを理論的に可能にし（ただし、Ｆは最小の構造（ｆｅａｔｕｒｅ、フィーチャー）の寸法を意味する）、且つ低温製造は、メモリアレイのスタックを３次元にする。しかしながら、ＩＲ構造（抵抗素子のみを有する構造）では、隣接の選択されていないセルを通過する望ましくない漏洩電流が読み込みマージンを著しく劣化させ、クロスバーアレイの最大のサイズを６４ビット以下に制限する。
この問題は、付加的な非線形選択デバイスを抵抗スイッチング素子と直列接続することによって軽減することができる。
１ダイオード−１レジスタ（ｏｎｅ  ｄｉｏｄｅ−ｏｎｅ  ｒｅｓｉｓｔｏｒ；１Ｄ１Ｒ）、１セレクタ−１レジスタ（ｏｎｅ  ｓｅｌｅｃｔｏｒ−ｏｎｅ  ｒｅｓｉｓｔｏｒ；１Ｓ１Ｒ）、１ＭＯＳＦＥＴトランジスタ−１レジスタ（ｏｎｅＭＯＳＦＥＴ  ｔｒａｎｓｉｓｔｏｒ−ｏｎｅ  ｒｅｓｉｓｔｏｒ；１Ｔ１Ｒ）、および１バイポーラジャンクショントランジスタ−１レジスタ（ｏｎｅ  ｂｉｐｏｌａｒ  ｊｕｎｃｔｉｏｎ  ｔｒａｎｓｉｓｔｏｒ−ｏｎｅ  ｒｅｓｉｓｔｏｒ；１ＢＪＴ１Ｒ）のセル構造などのいくつかのセル構造が開発されている。
これらのセル構造の中では、１Ｔ１Ｒおよび１ＢＪＴ１Ｒのセル構造は、複雑であり、且つ高温製造が必要なため、望ましくなく、相補抵抗スイッチング（ＣＲＳ）セル構造は、破壊読出しの問題がある。
よって、１Ｄ１Ｒおよび１Ｓ１Ｒのセル構造は、３Ｄクロスバーアレイ構造に適合するように思われる。
【０００６】
しかしながら、１Ｄ１Ｒまたは１Ｓ１Ｒのセル構造の３Ｄクロスバーアレイ構造は、それでも、良好に製造されることができない。
１Ｄ１Ｒまたは１Ｓ１Ｒのセル構造は、基本的に、金属−絶縁体−金属−絶縁体−金属（ＭＩＭＩＭ）構造から形成される。
【発明の概要】
【０００７】
本発明は、自己整流型ＲＲＡＭセル構造およびその３次元クロスバーアレイ構造を提供する。
【発明が解決しようとする課題】
【０００８】
図１は、１Ｄ１Ｒおよび１Ｓ１Ｒのセルスタック構造を含む理想的なＲＲＡＭ３Ｄクロスバーアレイ構造の例示的な図を表している。１Ｄ１Ｒおよび１Ｓ１ＲのＭＩＭＩＭ構造は、導電線１０２および１０４の側壁に垂直な水平軸１０６に沿った導電線１０２と１０４との間に形成される。
ところで、ＲＲＡＭ３Ｄクロスバーアレイ構造は、通常、半導体基板内に形成される。導電線１０２の形成後、リソグラフィープロセスは、方向１１０からのみ実行されることができる。方向１１０から実行されるリソグラフィープロセスは、図１に表されるようなパターン化された金属層１０８を形成することができず、１Ｄ１Ｒおよび１Ｓ１Ｒのセル構造を用いた３Ｄクロスバーアレイ構造の応用ができない。
【課題を解決するための手段】
【０００９】
本発明の実施の態様の広範な形態の１つは、自己整流型ＲＲＡＭを含み、
当該自己整流型ＲＲＡＭは、第１の金属元素から形成された第１の電極層、第１の金属元素とは種類が異なる第２の金属元素から形成された第２の電極層、および第１の電極層と前記第２の電極層との間に狭設された第１の抵抗スイッチング層および第２の抵抗スイッチング層を含み、
第１の抵抗スイッチング層および第２の抵抗スイッチング層は、オーミック接触を形成し、
第１の抵抗スイッチング層は、第２の抵抗スイッチング層の第２のバンドギャップより小さい第１のバンドギャップを有する。
【００１０】
本発明の実施の態様の広範な形態のもう１つは、ＲＲＡＭ３Ｄクロスバーアレイ構造を含み、
当該ＲＲＡＭ３Ｄクロスバーアレイ構造は、第１の金属元素から形成された垂直の平行する導電線のグループ、第１の金属元素とは種類が異なる第２の金属元素から形成された水平の平行の導電線のグループ、垂直の平行する導電線のグループの側壁に形成された第１の抵抗スイッチング層、および垂直の平行の導電線のグループの側壁に形成された第２の抵抗スイッチング層を含み、
第１の抵抗スイッチング層および第２の抵抗スイッチング層は、垂直の平行する導電線のグループと水平の平行する導電線のグループの交差点でオーミック接触を形成し、
第１の抵抗スイッチング層は、第２の抵抗スイッチング層の第２のバンドギャップより小さい第１のバンドギャップを有する。
【００１１】
本発明の詳細な説明は、添付の図面と併せて以下の実施形態を参照して説明される。
本発明は、添付の図面を参照した下記の詳細な説明と実施の形態を解釈することによって、より理解されることができる。
【図面の簡単な説明】
【００１２】
【図１】１Ｄ１Ｒまたは１Ｓ１Ｒセルの構造を含む理想的なＲＲＡＭ３Ｄクロスバーアレイ構造の例示的な図を表している。
【図２】抵抗型ランダムアクセスメモリの本発明のセル構造を表している。
【図３】本発明の実施形態に基づいた３Ｄクロスバーアレイ構造に用いるＲＲＡＭセル構造の応用の例示的な図を表している。
【図４】本発明の実施形態に基づいたＲＲＡＭの電流対電圧の図を表している。
【発明を実施するための形態】
【００１３】
以下の説明は、本発明を実施するベストモードが開示されている。
この説明は、本発明の一般原理を例示する目的のためのもので本発明を限定するものではない。これらは単に実施の形態であり、これらに制限されるものではないことは勿論である。
例えば、本説明の、第１の構造（フィーチャー）に続く、第２の構造（フィーチャー）越えて、または、第２の構造（フィーチャー）の上部、または、第２の構造（フィーチャー）の下部、または、第２の構造（フィーチャー）に装着する、第１の構造（フィーチャー）の形成は、第１および第２の構造（フィーチャー）が直接接触状態で形成される複数の実施の形態を含むことができ、また、第１の構造（フィーチャー）の形成は、第１の構造（フィーチャー）と第２の構造（フィーチャー）とが直接接触状態でない、第１の構造（フィーチャー）と第２の構造（フィーチャー）との間に形成され得る付加的な構造（フィーチャー）をが含まれる実施の形態をも含むことができる。
また、本明細書における開示は、種々の実施の形態において、参照番号および／または文字を繰り返し用いている。この反復は、簡素化と明確さの目的のためであって、種々の実施の形態および／または議論された構成との間の関係を規定するものではない。
【００１４】
本発明の実施の形態は、１ＤＩＲまたは１ＳＩＲセル構造を有するＲＲＡＭと同様の自己整流型（ｓｅｌｆ−ｒｅｃｔｉｆｙｉｎｇ）または自己選択特性を表す、選択デバイスを有さないＲＲＡＭセル構造を提供する。
また、本発明の実施の形態のＲＲＡＭセル構造は、３次元（３Ｄ）ＲＲＡＭクロスバーアレイの構造に適用されることができる。
【００１５】
図２は、抵抗型ランダムアクセスメモリ（ＲＲＡＭ）の本発明のセル構造を表している。
ＲＲＡＭのメモリセル構造は、第１の電極層２０２、第１の抵抗スイッチング層２０４、第２の抵抗スイッチング層２０６、および第２の電極層２０８を含む。第１の抵抗スイッチング層２０４および第２の抵抗スイッチング層２０６は、第１の電極層２０２と第２の電極層２０８との間に狭設されることができる。いくつかの実施の形態では、第１の抵抗スイッチング層２０４は、第１の電極層２０２に隣接して接続されることができ、第２の抵抗スイッチング層２０６は、第２の電極層２０８に隣接して接続されることができる。第１の抵抗スイッチング層２０４は、第２の抵抗スイッチング層２０６に直接接触し、オーミック接触を形成する。
【００１６】
第１の電極層２０２は、金属元素を含むことができる。この実施の形態では、第１の電極層２０２の金属元素の酸化物は、比較的小さいバンドギャップを有する絶縁体材料であることができる。第２の電極層２０８は、第１の電極層２０２の元素と種類（または材質）が異なるもう１つの金属元素を含むことができる。また、第２の電極層のもう１つの金属元素の酸化物は、比較的大きいバンドギャップを有する絶縁体材料であることができる。
上記酸化物は、たとえば、熱酸化物またはレーザー加工による酸化物である。
【００１７】
第１の電極層２０２および第２の電極層２０８は、Ｔｉ、Ｔａ、Ｎｉ、Ｃｕ、Ｗ、Ｈｆ、Ｚｒ、Ｎｂ、Ｙ、Ｚｎ、Ｃｏ、Ａｌ、ＳｉＧｅ、および前述の合金からなるグループから選択されることができる。
例えば、この実施の形態では、第１の電極層２０２は、Ｔｉから形成され、第２の電極層２０８は、Ｔａから形成されることができる。
もう１つの実施の形態では、第１の電極層２０２は、Ｔａから形成され、第２の電極層２０８は、Ｈｆから形成されることができる。
【００１８】
第１の抵抗スイッチング層２０４は、第１のバンドギャップを有する絶縁体から形成されることができる。第２の抵抗スイッチング層２０６は、第１の抵抗スイッチング層２０４の第１のバンドギャップより大きい第２のバンドギャップを有する絶縁体であることができる。
実施の形態では、第１のバンドギャップおよび第２のバンドギャップは、約１ｅＶ〜約９ｅＶの間にあることができる。
いくつかの実施の形態では、第２のバンドギャップは、第１のバンドギャップより少なくとも０.５ｅＶ大きいことができる。
【００１９】
いくつかの実施の形態では、第１の抵抗スイッチング層２０４は、第１の電極層２０２の金属元素の酸化物から形成され、第２の抵抗スイッチング層２０６は、第２の電極層２０８の金属元素の酸化物であることができる。
例えば、実施の形態では、第１の電極層２０２がＴｉから形成された時、第１の抵抗スイッチング層２０４は、ＴｉＯ2から形成されることができ、第２の電極層２０８がＴａから形成された時、第２の抵抗スイッチング層２０６は、Ｔａ2Ｏ2から形成されることができる。
もう１つの実施の形態では、第１の電極層２０２がＴａから形成された時、第１の抵抗スイッチング層２０４は、Ｔａ2Ｏ2から形成されることができ、第２の電極層２０８がＨｆから形成された時、第２の抵抗スイッチング層２０６は、ＨｆＯ2から形成されることができる。
ＲＲＡＭセル構造の各層の全ての材料は、当技術分野で広く用いられる材料である。
【００２０】
実施の形態では、第１の抵抗スイッチング層２０４は、第１の電極層２０２の
外部部分を直接酸化させることで形成されることができる。例えば、第１の抵抗スイッチング層２０４は、熱酸化またはレーザー酸化によって第１の電極層２０２から酸化されることができる。
もう１つの実施形態では、第１の抵抗スイッチング層２０４は、例えば、原子層堆積（ＡＬＤ）、化学気相堆積（ＣＶＤ）、プラズマ化学気相堆積（ＰＥＣＶＤ）、有機金属化学気相堆積（ＭＯＣＶＤ）、物理気相堆積（ＰＶＤ）、または他の好適な堆積法などの任意の好適な堆積法によって形成されることができる。第２の抵抗スイッチング層２０６は、例えば、原子層堆積（ＡＬＤ）、化学気相堆積（ＣＶＤ）、プラズマ化学気相堆積（ＰＥＣＶＤ）、有機金属化学気相堆積（ＭＯＣＶＤ）、または物理気相堆積（ＰＶＤ）などの好適な堆積法によって形成されることができる。
いくつかの実施の形態では、第１の抵抗スイッチング層２０４は、約１〜約８０ｎｍの間の厚さを有することができる。第２の抵抗スイッチング層２０６は、約１〜約８０ｎｍの間の厚さを有することができる。
【００２１】
ＲＲＡＭセル構造は、バイポーラ型の抵抗スイッチングセル構造であることが
できる。ＲＲＡＭセル構造は、１Ｖの最小の非負（負でない、ノンネガティブ）のバイアス電圧を印加することによって設定状態に置かれることができ、−１Ｖの最小の負のバイアス電圧を印加することによって再設定状態に置かれることができる。
【００２２】
また、ＲＲＡＭセル構造は、自己限流（ｓｅｌｆ−ｃｏｍｐｌｉａｎｃｅ：セルフ・コンプライアンサ）型および自己整流型であることができる。電流は、正極で整流され、回り込み（sneak)電流は、効果的に抑制される。
例えば、本発明の実施の形態のＲＲＡＭセル構造は、約１０-4より小さい電流制限（カーレント・コンプライアンス、ｃｕｒｒｅｎｔ  ｃｏｍｐｌｉａｎｃｅ）の電流制限（コンプライアンス）の限界レベルを有することができる。
ＲＲＡＭセル構造は、±２Ｖのバイアス電圧で、１０5より大きい電流整流比（ｃｕｒｒｅｎｔ  ｒｅｃｔｉｆｉｃａｔｉｏｎ  ｒａｔｉｏ）（即ち、電流制限の限界レベル対整流比の比率）を有する。
いくつかの実施形態では、第２の抵抗スイッチング層２０６のバンドギャップは、第１の抵抗スイッチング層２０４のバンドギャップより大きいバンドギャップを有するため、第２の電極層２０８に向かって流れる電流が第２の抵抗スイッチング層２０６に流れた時、第２の抵抗スイッチング層２０６によって整流されることができる。第１の電極層２０２に向かって流れる電流は、第１の抵抗スイッチング層２０４を容易に通過することができる。
【００２３】
よって、本発明の実施の形態に基づいたＲＲＡＭセル構造は、１Ｒのセル構造のみであり、例えば、１Ｔ１Ｒ、１Ｄ１Ｒ、１Ｓ１Ｒ、および１ＢＪＴ１ＲＲＲＡＭセル構造の単方向セレクタ（ｕｎｉｄｉｒｅｃｔｉｏｎａｌ  ｓｅｌｅｃｔｏｒ）に接続される従来のレジスタ（抵抗素子）と類似する同様の性能を達成することができる。
さらに、ＲＲＡＭセル構造は、フォーミングフリー（形成に制限を受けないこと）である。ＲＲＡＭセル構造は、初期のフォーミング（形成）電圧を印加することなく作動されることができる。初期のフォーミング電圧は、その高い振幅により、ＲＲＡＭセル構造に時にダメージを与える可能性がある。よって、フォーミングフリーＲＲＡＭセル構造は、よりよい信頼性を有することができる。
【００２４】
図３は、本発明の実施の形態に基づいた３Ｄクロスバーアレイ構造に用いるＲＲＡＭセル構造の応用の例示的な図を表している。
３Ｄクロスバーアレイ構造は、水平の平行する導電線３０２（例えば図３のＹ軸に沿って延伸する導電線）のグループ、および垂直の平行する導電線３０８（例えば図３のＺ軸に沿って延伸する導電線）のグループを含むことができる。
ＲＲＡＭセル構造のアレイは、水平の導電線３０２のグループと垂直の導電線３０８のグループの交差点で形成される。ＲＲＡＭセル構造の各々は、水平の導電線３０２のグループと垂直の導電線３０８のグループの延伸方向に垂直な水平方向（図３のＸ軸に沿って延伸）に沿って配置されることができる。
【００２５】
実施の形態では、水平の平行する導電線３０２のグループは、ＲＲＡＭセル構造の第１の電極層として用いられることができ、垂直の平行する導電線３０８のグループは、ＲＲＡＭセル構造の第２の電極層として用いられることができる。水平の平行する導電線３０２のグループと垂直の平行する導電線３０８のグループは、各々上述の実施の形態の第１の電極層２０２および第２の電極層２０８と同様または類似する種類または性質を持つ材料から形成されることができる。また、水平の平行する導電線３０２のグループと垂直の平行する導電線３０８のグループは、各々上述した実施の形態の第２の電極層２０８および第１の電極層２０２と同様または類似する種類または性質を持つ材料から形成されることができる。
この実施の形態では、水平の導電線３０２のグループは、ビット線であることができ、垂直の導電線３０８のグループは、ワード線であることができ、またはその逆であってもよい。
【００２６】
第１の抵抗スイッチング層３０４は、水平の導電線３０２のグループ上に形成され、水平の導電線３０２のグループの側壁を巻き込むことができ、第２の抵抗スイッチング層３０６は、垂直の導電線３０８のグループ上に形成され、垂直の導電線３０８のグループの側壁を巻き込むことができる。言い換えると、各ＲＲＡＭセル構造は、第１の抵抗スイッチング層３０４と第２の抵抗スイッチング層３０６が互いに直接接触している個所に形成される。
この実施の形態では、第１の抵抗スイッチング層３０４と第２の抵抗スイッチング層３０６は、各々上述の実施の形態の第１の抵抗スイッチング層２０４と第２の抵抗スイッチング層２０６と同様または類似の種類または性質を持つ材料から形成されることができる。また、第１の抵抗スイッチング層３０４と第２の抵抗スイッチング層３０６は、各々上述の実施の形態の第２の抵抗スイッチング層２０６と第１の抵抗スイッチング層２０４と同様または類似の種類または性質を持つ材料から形成されることができる。
いくつかの実施の形態では、３Ｄクロスバーアレイ構造に用いるＲＲＡＭセル構造は、半導体基板内に形成される。
【００２７】
図３に示されるように、ＲＲＡＭ３Ｄクロスバーアレイ構造は、１Ｒのセル構造のみを含む。よって、ＲＲＡＭ３Ｄクロスバーアレイ構造は、１Ｒのセル構造が金属間層を必要としないため、容易に製造されることができる。
ＲＲＡＭ３Ｄクロスバーアレイの従来の１Ｒのセル構造に生じる漏洩電流の問題は、本発明の１Ｒのセル構造が自己限流型または自己整流型であることができるため、克服することができる。
本発明に基づいたＲＲＡＭ３Ｄクロスバーアレイ構造は、次世代の不揮発性メモリとして用いられることができ、フラッシュメモリに取って代わる可能性を最も有している。
【００２８】
図４は、本発明の実施の形態に基づいたＲＲＡＭの電流対電圧の図を表している。
この実施の形態では、ＲＲＡＭは、Ｔｉ電極、ＴｉＯ2層、Ｔａ2Ｏ5層、およびＴａ電極から形成され、順次に堆積されている。ＴｉＯ2層は、６０ｎｍの厚さを有し、Ｔａ2Ｏ5層は、２０ｎｍの厚さを有する。
【００２９】
図４に表されるように、ＲＲＡＭは、明白に自己整流の特性を表している。また、ＲＲＡＭは、正電圧を印加することによって設定状態に置かれることができ、負電圧を印加することによって再設定状態に置かれることができる。これは、本発明に基づいたＲＲＡＭがバイポーラ型の抵抗スイッチングＲＲＡＭであることを表している。
ＲＲＡＭは、各々約＋５Ｖおよび−４Ｖの最小の電圧によって設定状態および再設定状態に置かれることができる（＋／−（正負）２Ｖは、デバイスの設定／再設定に用いられるのではなく、読み込みに用いられる）。−４Ｖにまで負のバイアス電圧が増加されても、電流は、１０-4〜１０-5Ａの間の範囲に限られることも認められている。
【００３０】
この発明は、実施の形態の方法及び望ましい実施の形態によって記述されているが、本発明は、これらを限定するものではないことは理解される。逆に、種々の変更及び同様の配置をカバーするものである（当業者には明白なように）。よって、添付の請求の範囲は、最も広義な解釈が与えられ、全てのこのような変更及び同様の配置を含むべきである。
【符号の説明】
【００３１】
１０２、１０４  電導線
１０８  金属層
１１０  リソグラフィープロセスの方向
２０２  第１の電極層
２０４  第１の抵抗スイッチング層
２０６  第２の抵抗スイッチング層
２０８  第２の電極層
３０２  水平の平行する導電線
３０４  第１の抵抗スイッチング層
３０６  第２の抵抗スイッチング層
３０８  垂直の平行する導電線
【図１】
2014116605.tif 000003
【図２】
2014116605.tif 000004
【図３】
2014116605.tif 000005
【図４】
2014116605.tif 000006